(57)【要約】  紙としてリサイクルが可能なファスナーを提供する。本発明はテープ部材（１１２、２１２、３０６、４１０）と、当該テープ部材（１１２、２１２、３０６、４１０）に取り付けられた係合素子（１０８、２０８、３０２、３０４、４１２）とを備えたファスナー（１００、２００、３００、４０２、４０４）であり、前記テープ部材（１１２、２１２、３０６、４１０）及び前記係合素子（１０８、２０８、３０２、３０４、４１２）に含まれるセルロース繊維の合計重量が前記テープ部材（１１２、２１２、３０６、４１０）及び前記係合素子（１０８、２０８、３０２、３０４、４１２）の合計重量に対して５１〜１００重量％であるファスナーである。
2012056583.tif 000002
【特許請求の範囲】
【請求項１】
テープ部材（１１２、２１２、３０６、４１０）と、当該テープ部材（１１２、２１２、３０６、４１０）に取り付けられた係合素子（１０８、２０８、３０２、３０４、４１２）とを備えたファスナー（１００、２００、３００、４０２、４０４）であり、前記テープ部材（１１２、２１２、３０６、４１０）及び前記係合素子（１０８、２０８、３０２、３０４、４１２）に含まれるセルロース繊維の合計重量が前記テープ部材（１１２、２１２、３０６、４１０）及び前記係合素子（１０８、２０８、３０２、３０４、４１２）の合計重量に対して５１〜１００重量％であるファスナー。
【請求項２】
前記テープ部材（１１２、２１２、３０６、４１０）はセルロース繊維を８０重量％以上含有する紙糸を材料として織成又は編成され、前記係合素子（１０８、２０８、３０２、３０４、４１２）は２５〜１００重量％のセルロース繊維と、０〜７５重量％のポリオレフィンと、０〜３０重量％のデンプンとを含有し、これら３種類の材料の合計重量が、係合素子（１０８、２０８、３０２、３０４、４１２）の重量に対して９０重量％以上を占める射出成形物である請求項１に記載のファスナー。
【請求項３】
前記係合素子（１０８、２０８、３０２、３０４、４１２）は、デンプンを含有せず、セルロース繊維を３５〜７０重量％、ポリオレフィンを３０〜６５重量％含有する射出成形物である請求項２に記載のファスナー。
【請求項４】
前記係合素子（１０８、２０８、３０２、３０４、４１２）は、ポリオレフィンを含有せず、セルロース繊維を７０〜９０重量％、デンプンを１０〜３０重量％含有する射出成形物である請求項２に記載のファスナー。
【請求項５】
前記ファスナーがスライダー（１０４、２０４）を備えたスライドファスナーであり、当該スライダー（１０４、２０４）は２５〜１００重量％のセルロース繊維と、０〜７５重量％のポリオレフィンと、０〜３０重量％のデンプンとを含有し、これら３種類の材料の合計重量が、スライダー（１０４、２０４）の重量に対して９０重量％以上を占める射出成形物である請求項１〜４の何れか一項に記載のファスナー。
【請求項６】
前記ファスナーがスライダー（１０４、２０４）を備えたスライドファスナーであり、前記係合素子（１０８、２０８、３０２、３０４、４１２）は、デンプンを含有せず、３５〜７０重量％のセルロース繊維と、３０〜６５重量％のポリオレフィンを含有し、セルロース繊維及びポリオレフィンの合計重量が、係合素子（１０８、２０８、３０２、３０４、４１２）の重量に対して９０重量％以上を占める射出成形物であり、当該スライダー（１０４、２０４）は係合素子（１０８、２０８、３０２、３０４、４１２）と同じ組成の射出成形物である請求項５に記載のファスナー。
【請求項７】
前記ファスナーがスライダー（１０４、２０４）を備えたスライドファスナーであり、前記係合素子（１０８、２０８、３０２、３０４、４１２）は、デンプンを含有せず、３５〜７０重量％のセルロース繊維と、３０〜６５重量％のポリオレフィンを含有し、セルロース繊維及びポリオレフィンの合計重量が、係合素子（１０８、２０８、３０２、３０４、４１２）の重量に対して９０重量％以上を占める射出成形物であり、当該スライダー（１０４、２０４）は係合素子（１０８、２０８、３０２、３０４、４１２）と異なる組成の射出成形物である請求項５に記載のファスナー。
【請求項８】
前記テープ部材（１１２、２１２、３０６、４１０）、前記係合素子（１０８、２０８、３０２、３０４、４１２）及び前記スライダー（１０４、２０４）に含まれるセルロース繊維の合計重量が前記テープ部材（１１２、２１２、３０６、４１０）、前記係合素子（１０８、２０８、３０２、３０４、４１２）及び前記スライダー（１０４、２０４）の合計重量に対して５１重量％以上である請求項５〜７の何れか一項に記載のファスナー。
【請求項９】
ファスナーを構成するすべての部材に含まれるセルロース繊維の合計重量が、ファスナーを構成する部材の合計重量に対して５１重量％以上である請求項１〜８の何れか一項に記載のファスナー。
【請求項１０】
請求項１〜９何れか一項に記載のファスナーを備えた物品。
【発明の詳細な説明】
【技術分野】
【０００１】
本発明はファスナーに関し、とりわけスライドファスナー及びスナップファスナーに関する。また、本発明は当該ファスナーを備えた物品に関する。
【背景技術】
【０００２】
近年の世界的な環境意識の高まりを受け、衣服や鞄などの服飾品の分野においても環境対応製品が求められるようになってきており、例えば石油系樹脂を使用しない商品のニーズが高まっている。古くから我々の身の回りにある紙はリサイクルに適した材料であり、最近では紙製の衣服や鞄なども市場に登場してきている。【０００３】
一方、これまでは紙製ファスナーというものはほとんど世の中には存在していない。本発明者の調査でも、紙を材料としたファスナーについては、実開昭５９−２１２０８号公報（特許文献１）が見つかった程度である。当該公報には、紙製又は不織布製のテープにファスナーエレメントを縫着したスライドファスナーにおいて、該テープの一方の面に熱可塑性合成樹脂の膜を接着したことが記載されている。また、エレメントの材料については言及はない。
【先行技術文献】
【特許文献】
【０００４】
【特許文献１】実開昭５９−２１２０８号公報
【発明の概要】
【発明が解決しようとする課題】
【０００５】
紙製衣服や紙製鞄など紙製物品のリサイクルを容易化するためには、これら物品に取り付けられているファスナーについても紙製とすることが有利である。しかしながら、従来のファスナーは紙製ではないため、紙製物品を紙としてのリサイクルすることを考えるとファスナーを取り付けることは躊躇されていた。ファスナーを取り付けるとしても、物品の耐用期間終了後に紙としてリサイクルするためにはファスナーをわざわざ取りはずす必要があった。【０００６】
特許文献１に記載にはテープを紙製としたスライドファスナーが開示されているが、このような課題に対する解決策は何ら与えていない。従って、本発明は紙としてリサイクルが可能なファスナーを提供することを課題の一つとする。また、本発明は、そのようなファスナーを備えた物品を提供することを別の課題の一つとする。
【課題を解決するための手段】
【０００７】
本発明は一側面において、テープ部材と、当該テープ部材に取り付けられた係合素子とを備えたファスナーであり、前記テープ部材及び前記係合素子に含まれるセルロース繊維の合計重量が前記テープ部材及び前記係合素子の合計重量に対して５１〜１００重量％であるファスナーである。【０００８】
本発明に係るファスナーの一実施形態においては、前記テープ部材はセルロース繊維を８０重量％以上含有する紙糸を材料として織成又は編成され、前記係合素子は２５〜１００重量％のセルロース繊維と、０〜７５重量％のポリオレフィンと、０〜３０重量％のデンプンとを含有し、これら３種類の材料の合計重量が、係合素子の重量に対して９０重量％以上を占める射出成形物である。【０００９】
本発明に係るファスナーの別の一実施形態においては、前記係合素子は、デンプンを含有せず、セルロース繊維を３５〜７０重量％、ポリオレフィンを３０〜６５重量％含有する射出成形物である。【００１０】
本発明に係るファスナーの更に別の一実施形態においては、前記係合素子は、ポリオレフィンを含有せず、セルロース繊維を７０〜９０重量％、デンプンを１０〜３０重量％含有する射出成形物である。【００１１】
本発明に係るファスナーの更に別の一実施形態においては、前記ファスナーがスライダーを備えたスライドファスナーであり、当該スライダーは２５〜１００重量％のセルロース繊維と、０〜７５重量％のポリオレフィンと、０〜３０重量％のデンプンとを含有し、これら３種類の材料の合計重量が、スライダーの重量に対して９０重量％以上を占める射出成形物である。【００１２】
本発明に係るファスナーの更に別の一実施形態においては、前記ファスナーがスライダーを備えたスライドファスナーであり、前記係合素子は、デンプンを含有せず、３５〜７０重量％のセルロース繊維と、３０〜６５重量％のポリオレフィンを含有し、セルロース繊維及びポリオレフィンの合計重量が、係合素子の重量に対して９０重量％以上を占める射出成形物であり、当該スライダーは係合素子と同じ組成の射出成形物である。【００１３】
本発明に係るファスナーの更に別の一実施形態においては、前記ファスナーがスライダーを備えたスライドファスナーであり、前記係合素子は、デンプンを含有せず、３５〜７０重量％のセルロース繊維と、３０〜６５重量％のポリオレフィンを含有し、セルロース繊維及びポリオレフィンの合計重量が、係合素子の重量に対して９０重量％以上を占める射出成形物であり、当該スライダーは係合素子と異なる組成の射出成形物である。【００１４】
本発明に係るファスナーの更に別の一実施形態においては、前記テープ部材、前記係合素子及び前記スライダーに含まれるセルロース繊維の合計重量が前記テープ部材、前記係合素子及び前記スライダーの合計重量に対して５１重量％以上である。【００１５】
本発明に係るファスナーの更に別の一実施形態においては、ファスナーを構成するすべての部材に含まれるセルロース繊維の合計重量が、ファスナーを構成する部材の合計重量に対して５１重量％以上である。【００１６】
本発明は別の一側面において、本発明に係るファスナーを備えた物品である。
【発明の効果】
【００１７】
本発明によれば、紙としてリサイクル可能であり、環境に配慮した紙製ファスナーが提供される。
【図面の簡単な説明】
【００１８】
【図１】本発明の第一の実施形態に係るスライドファスナーの正面図である。
【図２】図１のＸ−Ｘ’線断面図である。
【図３】本発明の第二の実施形態に係るスライドファスナーの正面図である。
【図４】図３のＹ−Ｙ’線断面図である。
【図５】本発明の第二の実施形態の変形例に係る図３のＹ−Ｙ’線に相当する断面図である。
【図６】本発明の第三の実施形態に係るスナップファスナーの部分斜視図である。
【図７】本発明に係る紙製のスライドファスナーを紙製のバッグの開閉部に取り付けた例である。
【図８】図７のＺ−Ｚ’線断面図である。
【発明を実施するための形態】
【００１９】
以下、本発明の実施形態について、図面を参照しながら詳細に説明する。
【００２０】
本発明は、テープ部材と、当該テープ部材に射出成形によって取り付けられた係合素子とを備えた任意のファスナーを包含し、特定構造のファスナーに限定されるものではないが、典型例としては、スライドファスナーやスナップファスナーが挙げられる。スライドファスナーの場合は、一対の長尺テープがテープ部材に相当し、各テープの一側縁に沿って取り付けられるファスナーの噛合部分である多数のエレメントが係合素子に相当する。スライドファスナーは更に、エレメントを噛合及び分離することによりファスナーの開閉を制御するスライダーを備えるのが一般的である。スナップファスナーの場合は、雄部材及び雌部材が係合素子に相当し、雄部材及び雌部材がそれぞれ取り付けられているファスナーテープがテープ部材に相当する。
【００２１】
テープ部材及び係合素子を備えたファスナーを紙としてリサイクルするためには、テープ部材及び係合素子に含まれるセルロース繊維の合計重量がテープ部材及び係合素子の合計重量に対して５１重量％以上、好ましくは６０重量％以上であることが望まれる。従って、テープ部材及び係合素子を構成する材料組成は、このことを考慮して選定すべきである。例えば、係合素子は応力やスライダーや外部との摩擦などが使用時に加わり、テープ部材に比べて強度の要求が高い。そこで、本発明の好ましい実施形態においては、テープ部材よりも強度を強くするために、ポリオレフィン及び／又はデンプンを含有した材料を係合素子に使用しながら、テープ部材及び係合素子の合計重量に対するセルロース繊維の含有量をリサイクル性が確保できる程度に制御するということが考えられる。
【００２２】
このような観点に立って、まず、本発明に係るテープ部材の実施形態について説明する。テープ部材は係合素子を固定すると共に、物品の本体部分に縫合や糊付け、糊以外の接着剤などによって連結される部材である。紙としてのリサイクルの観点からは、物品への本体部分への連結は糊付けが好ましい。ここで、糊とは、米や正麩などのデンプン質から製したデンプンを主成分とする接着剤を指す。テープ部材は、本発明では所定の成分組成をもつ紙を材料とする。
【００２３】
本発明に係るテープ部材は一実施形態において、植物繊維を膠着させて製造した一般的な紙を材料とすることができる。製紙プロセスは公知であり、例えば、木材、木綿、亜麻、麻、藁、三椏（みつまた）、楮（こうぞ）等より得られる木材若しくは非木材パルプ、又は、使用済み新聞紙、雑誌、段ボール等の紙類、板紙、裁断屑紙、製紙工程で発生する破紙、損紙、落とし紙、使用済み廃紙等のような古紙パルプ、又は、これらを混合したものを得るパルプ工程と、水中に分散させたパルプを均一なシート状に形成し、乾燥する抄紙工程とを経て製造することができる。なお、以下の説明で、「紙成分」と「セルロース繊維」は交換可能に使用される。
【００２４】
テープ部材を構成する紙中のセルロース繊維は紙としてのリサイクルを可能にする上では必須であるため、含有量が少なすぎると紙としてのリサイクル性が低くなるので、セルロース繊維は８０重量％以上とすることが好ましく、９０重量％以上とすることがより好ましく、また、この場合、残りの部分にデンプンを含有するようにもできる。セルロース繊維を１００重量％とすることが更により好ましい。
【００２５】
テープ部材は上記成分組成を有する紙を加工せずにそのまま使用することもできるが、強度や耐久性の観点から、上記紙をスリッターなどで細幅に裁断し、得られた細長い紙を撚って糸にしたもの（以下、「紙糸」という。）をシート状に編製又は織製することにより製造することが好ましい。例えば、マニラ麻を原料とした紙糸の場合、マニラ麻を伐採し、葉鞘部分を裂いて繊維を取り出す採繊工程と、細かく裁断した麻の繊維を巨大な釜で蒸し、パルプを製造するパルプ工程と、パルプを抄紙機にかけて紙の状態にする抄紙工程と、紙をスリッターで細かく裁断するスリット工程と、細いテープ上の紙をこより状に撚って糸を形成していく撚糸工程とを経て製造することができる。紙糸としては、例えば、王子ファイバー株式会社の天然紙糸繊維ＯＪＯ＋（登録商標）が使用できる。
【００２６】
本発明に係るテープ部材を構成する紙には、紙としてリサイクル可能な範囲である事を条件として、各種の公知の添加剤を添加することができる。例えば、製紙用助剤として知られている各種の澱粉類、ポリアクリルアミド、尿素樹脂、メラミン樹脂、エポキシ樹脂、ポリアミド、ポリアミン、ポリエチレンイミン、植物ガム、ポリビニルアルコール、ラテックス、ポリエチレンオキサイド、親水性架橋ポリマー粒子分散物及びこれらの誘導体あるいは変成物等の各種化合物を適宜添加することができる。酸化防止剤、滑剤、染料、蛍光増白剤、ｐＨ調整剤、消泡剤、ピッチコントロール剤、スライムコントロール剤等の抄紙用内添剤を適宜添加することもできる。更には、硫酸バンド、塩化アルミニウム、アルミン酸ソーダ、塩基性塩化アルミニウム、塩基性ポリ水酸化アルミニウム等の塩基性アルミニウム化合物や、水に易分解性のアルミナゾル等の水溶性アルミニウム化合物、硫酸第一鉄、硫酸第二鉄等の多価金属化合物、シリカゾル等の製紙用内添助剤を適宜添加することもできる。
【００２７】
次に係合素子の実施形態について説明する。係合素子は噛合や嵌合などの係合によって係合素子同士を結合したり、係合を開放することによって分離したりする機能を有し、テープ部材に取り付けられて複数配列されるのが一般的である。係合素子は、典型的には射出成形によってテープ部材に取り付けられる。
【００２８】
本発明に係る係合素子は一実施形態において、セルロース繊維、ポリオレフィン系樹脂及びデンプンを含有する射出成形物として提供することができる。ポリオレフィン系樹脂としては、ペレット状にしたものを紙と混合して射出成形可能な材料が好ましく、例えばポリエチレンやポリプロピレンが挙げられる。ポリオレフィンは異なる材料を混合して使用することもできる。
【００２９】
本発明に係る係合素子の典型的な実施形態においては、前記係合素子は２５〜１００重量％のセルロース繊維と、０〜７５重量％のポリオレフィンと、０〜３０重量％のデンプンとを含有し、これら３種類の材料の合計重量が、係合素子の重量に対して９０重量％以上を占める射出成形物である。係合素子中のセルロース繊維は紙としてのリサイクルを可能にする上では必須であるため、２５〜１００重量％としている。ポリオレフィン及びデンプンは任意成分であるが、強度及び耐久性の向上を目的として添加することができる。ポリオレフィンは強度及び耐久性の観点でデンプンよりも優れているが、化石燃料を材料とする点でデンプンよりも環境保護の観点では劣る。従って、両者の使用量は当該事情を比較考量して決定すればよい。リサイクル性と強度及び耐久性とのバランスを考慮すると、ポリオレフィン及びデンプンは合計で１０重量％以上含有することが好ましく、２０重量％以上含有することがより好ましい。デンプンの許容量がポリオレフィンよりも少ないのは、デンプンは多く含有させ過ぎると係合素子が逆に脆くなりやすいためである。
【００３０】
本発明に係る係合素子の別の典型的な実施形態においては、係合素子は５１〜１００重量％のセルロース繊維と、０〜４９重量％のポリオレフィンと、０〜３０重量％のデンプンとを含有し、これら３種類の材料の合計重量が、係合素子の重量に対して９０重量％以上を占める射出成形物である。本実施形態は係合素子の紙としてのリサイクル特性を重視した配合となっている。強度及び耐久性の観点からは、ポリオレフィン及びデンプンは合計で１０重量％以上含有することが好ましく、２０重量％以上含有することがより好ましい。
【００３１】
本発明に係る係合素子の更に別の典型的な実施形態においては、係合素子はデンプンを含有せず、セルロース繊維を３５〜７０重量％、ポリオレフィンを３０〜６５重量％含有し、セルロース繊維及びポリオレフィンの合計重量が係合素子の重量に対して９０重量％以上を占める射出成形物である。本実施形態は強度及び耐久性を重視した配合である。リサイクル特性と強度及び耐久性とのバランスを考慮して、セルロース繊維を４５〜６５重量％、ポリオレフィンを３５〜５５重量％とすることもできる。
【００３２】
本発明に係る係合素子の更に別の典型的な実施形態においては、係合素子は、ポリオレフィンを含有せず、セルロース繊維を７０〜９０重量％、デンプンを１０〜３０重量％含有し、セルロース繊維及びデンプンの合計重量が係合素子の重量に対して９０重量％以上を占める射出成形物である。本実施形態は環境保護を重視した配合である。リサイクル特性と強度及び耐久性とのバランスを考慮して、セルロース繊維を７５〜８５重量％、デンプンを１５〜２５重量％とすることもできる。
【００３３】
上記の実施形態においては、セルロース繊維、ポリオレフィン及びデンプンは本発明に係る係合素子の主成分であり、これら３種類の材料の合計重量が係合素子の重量に対して９０重量％以上を占めることが典型的であるが、９５重量％以上を占めることもでき、１００重量％を占めることも可能である。
【００３４】
係合素子は公知の射出成形技術を用いて製造することができる。具体的には、木材、木綿、亜麻、麻、藁、三椏（みつまた）、及び楮（こうぞ）等より得られる木材若しくは非木材パルプ、又は、使用済み新聞紙、雑誌、段ボール等の紙類、板紙、裁断屑紙、製紙工程で発生する破紙、損紙、落とし紙、使用済み廃紙等のような古紙パルプ、又はこれらを混合したものと、所定量のポリオレフィンのペレットの材料とを一緒に射出成形機内で加熱しながら混練し、射出成形金型に充填することで製造することができる。デンプンを含有する場合には水も一緒に混練し、射出成形後に水分を除去するために乾燥する方法（パルプ射出成形）を採用することが好ましい。
【００３５】
本発明に係る係合素子を構成する射出成形物には、上記の組成条件を満たす事を条件として、各種の公知の添加剤を添加することができる。添加剤としては、テープ部材の箇所で例示したものと同様の添加剤を使用することができる。酸化防止剤や滑剤を添加することもできる。
【００３６】
次にスライダーの実施形態について説明する。スライダーはスライドファスナーにおいて係合素子を噛合及び分離することによりスライドファスナーの開閉を行う部品であり、典型的には亜鉛などのダイキャストによって製造可能である。スライダー自体はファスナーから比較的容易に取り外すことができるので、従来と同様に金属や合成樹脂で製造しても構わないが、リサイクル性を高める上では、紙成分を材料とすることが好ましい。従って、本発明の一実施形態においては、係合素子を形成する材料と同様の材料で、スライダーを射出成形して提供することができる。スライダーを構成する射出成形物の組成は係合素子と同一にしてもよいし、係合素子と異なる組成とすることもできる。異なる組成とする方が、スライダーと係合素子の間の摩擦抵抗が少なくなり、摺動性が良くなるために好ましい。
【００３７】
一例においては、スライダーは２５〜１００重量％のセルロース繊維と、０〜７５重量％のポリオレフィンと、０〜３０重量％のデンプンとを含有し、これら３種類の材料の合計重量が、スライダーの重量に対して９０重量％以上を占める射出成形物とすることができる。リサイクル性と強度及び耐久性とのバランスを考慮すると、係合素子と同様に、ポリオレフィン及びデンプンは合計で１０重量％以上含有することが好ましく、２０重量％以上含有することがより好ましい。但し、強度や耐久性を求めず、環境負荷の低減を最重要視する場合はポリオレフィン及びデンプンを何れも含有しないスライダーとすることも可能である。
【００３８】
また、別の一例においては、スライダーはデンプンを含有せず、セルロース繊維を３５〜７０重量％、ポリオレフィンを３０〜６５重量％含有し、セルロース繊維及びポリオレフィンの合計重量がスライダーの重量に対して９０重量％以上を占める射出成形物とすることができる。これは、摺動部品であるスライダーには強度及び耐久性が要求されることを考慮した配合である。スライダーは、係合素子と同様に、公知の射出成形技術を用いて製造することができる。なお、スライダーの操作に使用する引手は、セルロース繊維とポリオレフィンとを含有する材料で形成することもできるが、紙製とすることが好ましいため、上記紙糸を束ねて紐としたものも使用できる。
【００３９】
その他、ファスナーを構成する部材についても、テープ部材又は係合素子と同様の材料で構成されることができる。例えば、スライダーに取り付けられる引き手を、テープ部材の項目で述べたのと同様の成分組成を有する紙を材料とすることができる。スライドファスナーにおいて、エレメントの取り付け強度確保の為にテープの長手方向の端縁に沿って設けられることの多い芯紐の他、スライダーの脱落防止のための上止具や下止具についても同様である。
【００４０】
ファスナーのリサイクル性の観点からは、テープ部材、係合素子及びスライダーに含まれるセルロース繊維の合計重量がテープ部材、係合素子及びスライダーの合計重量に対して５１重量％以上であることが好ましく、６０重量％以上であることがより好ましい。更には、ファスナーを構成するすべての部材に含まれるセルロース繊維の合計重量が、ファスナーを構成する部材（例えば、テープ部材、係合素子、スライダー、上止具、下止具、引き手など）の合計重量に対して５１重量％以上であることが好ましく、６０重量％以上であることがより好ましい。
【００４１】
＜ファスナーの第一の実施形態＞
図１には、本発明の第一の実施形態に係るスライドファスナー１００の正面図が示されている。スライドファスナー１００は、断面視膨大状の芯紐１１４を有する一対のファスナーテープ１１２、一対のファスナーエレメント１０８の列、引手取付部１１８を備えたスライダー１０４、引手１０２、上止具１０６、及び下止具１１０によって構成されている。ファスナーエレメント１０８の列は芯紐１１４上に射出成形される。本明細書では、スライダーがエレメント列を噛合させるように摺動する向きを上方とし、エレメント列を分離させるように摺動する向きを下方とする。なお、各ファスナーテープ１１２にファスナーエレメント１０８の列が取り付けられた状態のものをファスナーストリンガーと呼ぶ。また、各ファスナーストリンガーが対になったものをファスナーチェンと呼ぶ。また、上下方向に垂直でファスナーテープの面に水平な方向を幅方向とする。
【００４２】
ファスナーテープ１１２は、図１中の部分拡大図で示すように、本発明に係る上述した成分組成を有する（例えば、セルロース繊維１００重量％）紙を材料とした紙糸１１６を用いて織成又は編成されており、その長手方向の端縁に沿って、芯紐１１４が形成されている。芯紐１１４は例えば、セルロース繊維１００重量％の紙糸を複数本まとめた状態でファスナーテープ１１２の端縁に織り込み或いは編み込むことにより形成することができる。芯紐１１４には、噛合及び分離可能な複数のファスナーエレメント１０８から構成されるファスナーエレメント列が射出成形によって取り付けられている。ファスナーエレメント１０８は例えば、セルロース繊維５１重量％、ポリプロピレン４９重量％を含有する。
【００４３】
図２には図１のＸ−Ｘ’線断面図が描かれている。ファスナーエレメント１０８は、ファスナーテープ１１２の端縁に形成された芯紐１１４の全体を表裏から挟持するように射出成形されている。点線１０４はスライダーを仮想線にて示す。
【００４４】
スライダー１０４は内部にファスナーエレメント１０８の列を嵌挿しながら摺動することで、一対のファスナーエレメント１０８の列を噛合及び分離することができる。スライダー１０４は引手取付部１１８も含めて、例えば、セルロース繊維５１重量％、ポリプロピレン４９重量％を含有する射出成形物である。上止具１０６は、ファスナーエレメント１０８の列の上端に連接してファスナーテープの端縁に芯紐１１４をファスナーテープの表裏から挟持するように射出成形されている。ファスナーエレメント１０８の列の下端には、各ファスナーストリンガーの対向する両側縁を加締め固定した下止具１１０が形成されている。上止具１０６および下止具１１０は、ファスナーエレメントと同様の例えば、セルロース繊維５１重量％、ポリプロピレン４９重量％を含有する射出成形物である。また、図１に示す下止具はファスナーチェンの下側が分離不能なように構成されているが、各ファスナーストリンガーを分離することができる開離嵌挿具が取り付けられていても良い。また、前記スライダー１０４に加えて、もう一つスライダーを取り付け、そのスライダーがファスナーストリンガーの下方からファスナーを開く逆開きタイプの開離嵌挿具が取り付けられてもよい。
【００４５】
本第一実施形態の１メートル当たりのファスナーストリンガーにおいて、ファスナーテープとファスナーエレメント（係合素子）との比率がファスナーテープ４４重量％、ファスナーエレメント５６重量％であり、ファスナーエレメントのセルロース繊維が５１重量％、ポリオレフィン（ポリプロピレン）が４９重量％含有する材料を使用した場合には、ファスナーストリンガー全体としてセルロース繊維が７３重量％、ポリオレフィンが２７重量％含有することになり、紙としてリサイクル可能である。
また、同じファスナーテープで、ファスナーエレメントにセルロース繊維を７０重量％、ポリオレフィン（ポリプロピレン）を３０重量％含有する材料を使用した場合には、ファスナーストリンガー全体として、セルロース繊維が８３重量％、ポリオレフィンが１７重量％含有することになり、紙としてのリサイクル性が向上する。さらに、同じファスナーテープで、ファスナーエレメントにセルロース繊維が３５重量％、ポリオレフィン（ポリプロピレン）が６５重量％含有する材料を使用した場合には、ファスナーストリンガー全体として、セルロース繊維が６４重量％、ポリオレフィンが３６重量％含有することになり、紙としてリサイクル可能で、かつ強度のあるファスナーエレメントとできる。
【００４６】
上止具１０６及び下止具１１０はなくても、ファスナー部材の取り付けを工夫すること、例えば、ファスナーエレメント列の上端および下端のファスナーテープを折り返して、その状態で衣服などに縫い付けることによりスライダー１０４の脱落を防止することは可能である。
【００４７】
スライダー１０４の表板に上下方向に架設されている引手取付部１１８は、引手取付部具１１８とスライダー１０４の表板が形成するリング部を利用して紐状の引手１０２が取り付けられている。当該引手１０２はファスナーテープ１１２と同一成分組成を有する紙を丸めて紐を作り、前記リング部にこの紐を通して環状に結ぶことによりできている。
【００４８】
ただし、スライダー１０４はファスナーエレメント１０８と接触するため、両者が全く同じ材質であると、スライダー１０４の摺動時に大きな摩擦となり、摺動がしにくくなるので、ファスナーエレメント１０８と異なる材質を使用することが考えられる。その際、スライダー自体も紙としてリサイクル可能である方が望ましいため、例えばスライダーの材質にはセルロース繊維が５１％、ポリオレフィンが４９％含有する材料が好ましい。その際、ファスナーエレメントの材質には例えば、セルロース繊維が４５重量％、ポリオレフィンが５５重量％として、スライダーよりも強度のあるようにすることもできる。
【００４９】
＜ファスナーの第二の実施形態＞
図３には、本発明の第二の実施形態に係るスライドファスナー２００の正面図が示されている。スライドファスナー２００は一対のファスナーテープ２１２、そのファスナーテープ２１２の対向する端縁部に沿って取り付けられる一対のファスナーエレメント２０８の列、引手取付部２１８を備えたスライダー２０４、引手２０２、上止具２０６、及び下止具２１０によって構成されている。
【００５０】
ファスナーテープ２１２は、例えばセルロース繊維１００重量％を含有する紙をそのまま用いており、図３中の部分拡大図で示すように繊維状物質であるセルロース繊維２１６が絡まった状態にある。したがって、第一の実施形態では、ファスナーテープの端縁部に断面視膨大状の芯紐１１４を有していたが、第二の実施形態のファスナーテープは、芯紐は有さず、平坦な紙である。ファスナーテープ２１２の長手方向の端縁には、噛合及び分離可能な複数のファスナーエレメント２０８から構成されるファスナーエレメント列が、ファスナーテープ２１２を表裏から挟持するようにパルプ射出成形によって取り付けられている。ファスナーエレメント２０８は例えばセルロース繊維１００重量％を含有しており、表面にはセルロース繊維が絡まった状態で存在している。なお、ここで述べている組成は一例であり、それに限定されるものではない。例えば、セルロース繊維６０重量％、でん粉３０重量％、ポリビニルアルコール１０重量％のファスナーエレメントが使用できる。
【００５１】
図４には、図３のＹ−Ｙ’線断面図が示されており、図４中の部分拡大図に示すように、エレメント２０８とファスナーテープ２１２との界面には互いのセルロース繊維が絡み合うことで引っ張りに対する抵抗力が生まれている。また、上止具２０６および下止具２１０も前記ファスナーエレメント２０８と同じ材料を使用しているので、上止具２０６、下止具２１０とファスナーテープ２１２との界面には、互いのセルロース繊維が絡み合っている。また、スライダー２０４もファスナーエレメント２０８と同じ材料を使用して成形することができる。この例によると、図３に表されるスライドファスナー２００は、引手２０２も含めて全てがセルロース繊維で形成されるため、環境負荷がより低減されるので好ましい。
【００５２】
ただし、スライダー２０４はファスナーエレメント２０８と接触するため、両者が全く同じ材質であると、スライダー２０４の摺動時に大きな摩擦となり、摺動がしにくくなるので、ファスナーエレメント２０８と異なる材質を使用すること、例えば第一の実施形態に記載のような、セルロース繊維とポリオレフィンとを混合した材料を使用することも考えられる。これにより、スライダー自体の強度も向上する。
【００５３】
図５には、第二の実施形態の変形例であり、図３のＹ一Ｙ’線断面図と同様のスライドファスナーの断面図が示されている。ファスナーテープ２１２は、例えばセルロース繊維１００重量％を含有する紙をそのまま用いており、ファスナーエレメント２０８は例えばセルロース繊維１００重量％を含有しており、それぞれの表面にはセルロース繊維が絡まった状態で存在しているのは第二の実施形態と同様である。
【００５４】
当該変形例においては、ファスナーテープ２１２の長手方向の端縁には、噛合及び分離可能な複数のファスナーエレメント２０８から構成されるファスナーエレメント列が、ファスナーテープ２１２の表面側（一面側）にパルプ射出成形によって取り付けられている。当該変形例においては、ファスナーエレメント２０８はファスナーテープ２１２の表面側（一面側）及び端面側のみに形成され、裏面側（他面側）には形成されていないが、ファスナーエレメント２０８とファスナーテープ２１２との界面には互いのセルロース繊維が絡み合うことで引張りに対する抵抗力が生まれており、実用的な結合力を得ることができる。
【００５５】
＜ファスナーの第三の実施形態＞
図６には、本発明の第三の実施形態に係るスナップファスナー３００の斜視図が示されている。スナップファスナー３００は表裏一対のファスナーテープ３０６、及び各ファスナーテープ３０６に射出成形された係合素子であるスナップエレメント（雄部材３０４及び雌部材３０２）で構成される。雄部材３０４は、一方のファスナーテープ３０６上に設けられた円板状の基板３０４ｂと、基板３０４ｂ上に突設され、基板３０４ｂよりも小さい直径をもつ同軸円筒状の首部３０４ｃと、首部３０４ｃの先端に設けられ、首部３０４ｃよりも大きい直径をもつ同軸円板状の係合頭部３０４ａとを有する。雌部材３０２は、他方のファスナー３０６上に設けられた円板上の基板３０２ｃと、基板３０２ｃの外周に突設された壁３０２ｂと、基板３０２ｃの中心に穿設された係合孔部３０２ａとを有する。係合頭部３０４ａと係合孔部３０２ａの嵌合及び脱離によって、スナップファスナーの開閉動作が行われる。
【００５６】
ファスナーテープ３０６は例えばセルロース繊維１００重量％で、第一の実施形態において記載した紙糸を使用して織成、編成したファスナーテープとする、または第二の実施形態において記載した紙をそのまま使用したファスナーテープとできる。スナップエレメント（雄部材３０４及び雌部材３０２）は例えばセルロース繊維３５〜７０重量％、ポリプロピレン３０〜６５重量％を含有する射出成形物である。
紙糸を使用したファスナーテープ３０６にスナップエレメント３０４、３０２を射出成形するには、射出成形用の上型と下型の間にファスナーテープ３０６を挟んで、その状態で材料を射出して、ファスナーテープ３０６の表裏面に射出成形すればよい。表裏面に成形されたスナップエレメント３０４、３０２は、織成又は編成の組織の間を通って表裏で連結される。また、紙をそのまま使用したファスナーテープ３０６にスナップエレメント３０４、３０２を射出成形技術にて成形する場合でも、射出成形用の上型と下型の間にファスナーテープ３０６を挟んで、その状態で材料を射出して、ファスナーテープ３０６の表裏面に射出成形すればよい。表裏面に成形されたスナップエレメントとの界面には、互いのセルロース繊維が絡み合っている。射出成形の場合には、その界面においてセルロース繊維同士が絡み合うことで、一体化しているので、スナップエレメント３０４、３０２はファスナーテープ３０６の表裏にわたって形成されている必要はない。そのため、ファスナーテープ３０６の表裏面のうち、スナップエレメント３０４、３０２が互いに対面する側のみにスナップエレメントを３０４、３０２形成することができ、その反対面側には形成されなくてもよい。
【００５７】
＜紙製物品への適用例＞
【００５８】
図７には、本発明に係る紙製のスライドファスナー４０２、４０４を紙製のバッグ４００の開閉部に取り付けた例が示されている。図８は図７中のＺ−Ｚ’線断面図が示されている。図８を参照すると、各ファスナーテープ４１０の一端縁にはファスナーエレメント４１２がパルプ射出成形によって取り付けられている一方で、各ファスナーテープ４１０の中央付近から他端縁まで面部分にはバッグ４００の本体４０６が糊付けによって連結されている。糊付け面積は、バッグ４００の本体４０６とファスナーテープ４１０の接着力を確保する観点から広めにすることが好ましい。そのため、本実施例においてはファスナーテープ４１０を幅広にしている。例えば、通常衣服等に使用のスライドファスナーのファスナーテープが約２０ｍｍであるのに対し、幅広のファスナーテープ４１０は、その１．５倍〜２倍、つまり３０ｍｍ〜４０ｍｍが好ましい。点線４０８はスライダーを仮想線にて示す。なお、上記説明のスライドファスナーやスナップファスナーは、バッグに限らず、衣服などにも使用できる。
【符号の説明】
【００５９】
１００      スライドファスナー
１０２      引手
１０４      スライダー
１０６      上止具
１０８      係合素子（ファスナーエレメント）
１１０      下止具
１１２      テープ部材（ファスナーテープ）
１１４      芯紐
１１６      紙糸
１１８      引手取付部
２００      スライドファスナー
２０２      引手
２０４      スライダー
２０６      上止具
２０８      係合素子（ファスナーエレメント）
２１０      下止具
２１２      テープ部材（ファスナーテープ）
２１６      セルロース繊維
２１８      引手取付部
３００      スナップファスナー
３０２      係合素子（スナップエレメントの雌部材）
３０４      係合素子（スナップエレメントの雄部材）
３０６      テープ部材（ファスナーテープ）
４００      バッグ
４０２      スライドファスナー
４０４      スライドファスナー
４１０      テープ部材（ファスナーテープ）
４１２      係合素子（ファスナーエレメント）
【図１】
2012056583.tif 000003
【図２】
2012056583.tif 000004
【図３】
2012056583.tif 000005
【図４】
2012056583.tif 000006
【図５】
2012056583.tif 000007
【図６】
2012056583.tif 000008
【図７】
2012056583.tif 000009
【図８】
2012056583.tif 000010
【国際調査報告】
2012056583.tif 000011
2012056583.tif 000012
2012056583.tif 000013
2012056583.tif 000014